СПОСОБ ПОЛУЧЕНИЯ НИЗШИХ ОЛЕФИНОВ ПРИ ДАВЛЕНИИ НИЖЕ АТМОСФЕРНОГО

1. Способ получения низших олефинов, который проводится в условиях для каталитического крекинга олефинов, и в качестве сырья получает обогащенную олефинами смесь, содержащую один или больше олефинов с С4 или с большим числом атомов углерода, включает в себя операции:
2
2
3,
a) обеспечения контакта сырья с кристаллическим алюмосиликатным катализатором, имеющим мольное отношение SiO/AlOпо меньшей мере, 10, чтобы тем самым получить выходящий продукт реакции, содержащий низшие олефины; и
b) отделения низших олефинов от выходящего продукта реакции; при этом давление при реакции составляет от -0,1 до менее 0,0 МРа.
2. Способ по п.1, в котором обогащенная олефинами смесь является обогащенной олефинами смешанной фракцией, содержащей олефины с С4 или с большим числом атомов углерода и полученной от установок каталитического крекинга на нефтеперегонном заводе или от установок парового крекинга на заводе, производящем этилен, или компонентом обогащенной олефинами смеси, содержащим олефины с С4 или с большим числом атомов углерода и попутно получаемым при производстве альфа-олефинов, или побочно получаемым при оксигенировании олефина.
4
12
3. Способ по п.1, в котором обогащенная олефинами смесь является смесью, содержащей С-Слинейные олефины.
4
8
4. Способ по п.3, в котором обогащенная олефинами смесь является смесью, содержащей С-Слинейные олефины.
5. Способ по п.1 с давлением при реакции от -0,08 до менее -0,01 МРа.
-1
6. Способ по п.1, в котором температура реакции составляет 400-580°С и объемная скорость от 0,1 до 100 час.
-1
7. Способ по п.6, в котором температура реакции составляет 440-530°С и объемная скорость от 1 до 50 час.
2
2
3
8. Способ по п.1, в котором кристаллические алюмосиликаты выбираются из ZSM молекулярных сит, бета молекулярных сит или модернитовых молекулярных сит; и молекулярные сита имеют мольное отношение SiO/AlOот 10 до 3000.
2
2
3
9. Способ по п.8, в котором ZSM молекулярное сито выбирается из ZSM-5, ZSM-11, ZSM-23 или ZSM-42; и молекулярное сито имеет мольное отношение SiO/AlOот 50 до 1000.
2
2
3
10. Способ по п.9, в котором ZSM молекулярное сито выбирается из ZSM-5 молекулярных сит, имеющих мольное отношение SiO/AlOот 50 до 500.
11. Способ по п.1, в котором органическое окисляющее соединение добавляется в обогащенную олефинами смесь, и отношение масс органического окисляющего соединения и олефинов, присутствующих в обогащенной олефинами смеси, составляет 0,01-10:1.
12. Способ по п.11, в котором органическое окисляющее соединение является метанолом, диметиловым эфиром или смесью метанола и диметилового эфира.
13. Способ по п.1, в котором реакторы для указанного каталитического крекинга олефинов выбираются из реакторов с аксиальным неподвижным слоем, из реакторов с радиальным неподвижным слоем и реакторов с подвижным слоем катализатора.